(57)【要約】      （修正有）【課題】低い温度環境下においてもフォトダイオードの十分な受光感度を得ることができる光導波路型受光素子を提供する。【解決手段】光導波路型受光素子は、第１導電型を有する第１半導体層と、第１半導体層の第１領域上に設けられた光導波路構造８０と、第１半導体層の第１領域と隣接する第２領域上に設けられた導波路型フォトダイオード構造１９Ａと、を備える。光導波路構造は、第１半導体層上に設けられた光導波コア層８１と、光導波コア層上に設けられたクラッド層８２と、を有する。導波路型フォトダイオード構造は、第１半導体層上に設けられ、光導波コア層と光結合された、吸収端の波長が１６１２ｎｍ以下である光吸収層１３と、光吸収層上に設けられた第２導電型を有する第２半導体層と、を有する。光導波方向における光吸収層の長さは１２μｍ以上である。【選択図】図４
2019197794.tif 000002
【特許請求の範囲】
【請求項１】
第１導電型を有する第１半導体層と、
前記第１半導体層の第１領域上に設けられた光導波路構造と、
前記第１半導体層の前記第１領域と隣接する第２領域上に設けられた導波路型フォトダイオード構造と、を備え、
前記光導波路構造は、
前記第１半導体層上に設けられた光導波コア層と、
前記光導波コア層上に設けられたクラッド層と、を有し、
前記導波路型フォトダイオード構造は、
前記第１半導体層上に設けられ、前記光導波コア層と光結合された、吸収端の波長が１６１２ｎｍ以上である光吸収層と、
前記光吸収層上に設けられた第２導電型を有する第２半導体層と、
を有し、
光導波方向における前記光吸収層の長さが１２μｍ以上である、光導波路型受光素子。
【請求項２】
前記光吸収層はＩｎｘＧａ１−ｘＡｓ（０＜ｘ＜１）を主に含み、前記光吸収層の厚さは１００ｎｍより大きく２００ｎｍより小さい、請求項１に記載の光導波路型受光素子。
【請求項３】
前記第１導電型はｎ型であり、前記第２導電型はｐ型であり、
前記導波路型フォトダイオード構造は、前記第１半導体層上において前記光導波コア層と並んで設けられ、前記第１半導体層よりも低い不純物濃度のｎ型もしくはｉ型の導電型を有する第３半導体層を更に有し、
前記光吸収層は前記第３半導体層上に設けられている、請求項１または２に記載の光導波路型受光素子。
【請求項４】
前記第１半導体層の上面を基準とする前記光導波コア層の中心高さと前記光吸収層の中心高さとが互いに等しい、請求項３に記載の光導波路型受光素子。
【請求項５】
前記第１導電型はｎ型であり、前記第２導電型はｐ型であり、
前記第１半導体層と前記光吸収層との間、および前記第１半導体層と前記光導波コア層との間に共通して設けられ、前記第１半導体層よりも低い不純物濃度のｎ型もしくはｉ型の導電型を有する第４半導体層を更に備える、請求項１〜４のいずれか１項に記載の光導波路型受光素子。
【請求項６】
前記第４半導体層は、前記光導波路構造における前記第１半導体層と前記光導波コア層との全ての間に延びている、請求項５に記載の光導波路型受光素子。
【請求項７】
前記第４半導体層の不純物濃度が１×１０１６ｃｍ−３以下である、請求項５または６に記載の光導波路型受光素子。
【請求項８】
前記第４半導体層のバンドギャップは、前記光吸収層のバンドギャップよりも大きく、前記第１半導体層のバンドギャップと等しいか若しくは小さい、請求項５〜７のいずれか１項に記載の光導波路型受光素子。
【請求項９】
前記光導波路構造は、１５６５ｎｍ〜１６１２ｎｍの波長範囲で通信される光ファイバと光結合されている、請求項１〜８のいずれか１項に記載の光導波路型受光素子。
【発明の詳細な説明】
【技術分野】
【０００１】
本発明は、光導波路型受光素子に関するものである。
【背景技術】
【０００２】
特許文献１には、光導波路構造と導波路型フォトダイオード構造とが共通の基板上に集積された光導波路型受光素子に関する技術が記載されている。
【先行技術文献】
【特許文献】
【０００３】
【特許文献１】特開２０１３−１１０２０７号公報
【発明の概要】
【発明が解決しようとする課題】
【０００４】
近年、光導波路構造と導波路型フォトダイオード構造とが共通の基板上に集積された光導波路型受光素子が研究・開発されている。このような光導波路型受光素子は、例えば４０Ｇｂ／ｓ以上といった高速な伝送レートを有する、多値変調方式とデジタルコヒーレント受信方式とを組み合わせた光伝送システムの受信フロントエンドとして用いられる。光導波路型受光素子は、光吸収層を含むフォトダイオードのための半導体積層部と、光導波コア層を含む光導波路のための半導体積層部とのバットジョイント構造を半導体基板上に形成することにより作製される。
【０００５】
現在の光通信システムには波長多重方式が用いられており、Ｃバンド帯と呼ばれる波長帯域（具体的には１５２８ｎｍ〜１５６５ｎｍ）が主に使用されている。一方、近年の光通信量の増大に伴い、更にＬバンド帯と呼ばれる波長帯域（具体的には１５６５ｎｍ〜１６１２ｎｍ）を使用することが検討されている。しかしながら、本発明者の研究によれば、上記の光導波路型受光素子には次の課題が存在する。Ｌバンド帯においてはフォトダイオードの受光感度特性が温度変化によって大きく変動する。具体的には、例えば０℃以下といった低い温度においては、フォトダイオードの受光感度が大きく低下する。従って、フォトダイオードの構造及び寸法をＣバンド帯のものと同じとすると、周囲温度が低下した際にフォトダイオードの受光感度が不足し、受信精度が劣化するおそれがある。
【０００６】
本発明は、このような問題点に鑑みてなされたものであり、低い温度環境下においてもフォトダイオードの十分な受光感度を得ることができる光導波路型受光素子を提供することを目的とする。
【課題を解決するための手段】
【０００７】
上述した課題を解決するために、一実施形態に係る光導波路型受光素子は、第１導電型を有する第１半導体層と、第１半導体層の第１領域上に設けられた光導波路構造と、第１半導体層の第１領域と隣接する第２領域上に設けられた導波路型フォトダイオード構造と、を備える。光導波路構造は、第１半導体層上に設けられた光導波コア層と、光導波コア層上に設けられたクラッド層と、を有する。導波路型フォトダイオード構造は、第１半導体層上に設けられ、光導波コア層と光結合された、吸収端の波長が１６１２ｎｍ以上である光吸収層と、光吸収層上に設けられた第２導電型を有する第２半導体層と、を有する。光導波方向における光吸収層の長さは１２μｍ以上である。
【発明の効果】
【０００８】
本発明による光導波路型受光素子によれば、低い温度環境下においてもフォトダイオードの十分な受光感度を得ることができる。
【図面の簡単な説明】
【０００９】
【図１】図１は、本発明の一実施形態に係る光導波路型受光素子を備える受光デバイスの構成を示す平面図である。
【図２】図２は、図１に示されたII−II線に沿った断面を示す図である。
【図３】図３は、図２の一部を拡大して示す図である。
【図４】図４は、図１に示されたIV−IV線に沿った断面を示す図である。
【図５】図５は、光分岐部５を拡大して示す平面図である。
【図６】図６は、Ｌバンド帯受信用の光分岐部５における、信号成分Ｌｃ１，Ｌｃ２間の偏差及び信号成分Ｌｃ３，Ｌｃ４間の偏差を示すグラフである。
【図７】図７は、Ｃバンド帯受信用の光分岐部における、信号成分Ｌｃ１，Ｌｃ２間の偏差及び信号成分Ｌｃ３，Ｌｃ４間の偏差を示すグラフである。
【図８】図８は、受光素子部６ａ〜６ｄの受光感度特性を概念的に示すグラフである。
【図９】図９は、Ｃバンド帯における光吸収層１３内の光強度の分布を示すグラフである。
【図１０】図１０は、Ｌバンド帯における光吸収層１３内の光強度の分布を示すグラフである。
【図１１】図１１は、光吸収層１３の長さＬ３が１２μｍである本実施形態の受光素子部６ａ〜６ｄの受光感度特性を示すグラフである。
【図１２】図１２は、第１変形例に係る光導波路型受光素子２Ｂの構成を示す断面図である。
【図１３】図１３は、第２変形例に係る光導波路型受光素子２Ｃの構成を示す断面図である。
【発明を実施するための形態】
【００１０】
［本発明の実施形態の説明］
最初に、本発明の実施形態の内容を列記して説明する。一実施形態に係る光導波路型受光素子は、第１導電型を有する第１半導体層と、第１半導体層の第１領域上に設けられた光導波路構造と、第１半導体層の第１領域と隣接する第２領域上に設けられた導波路型フォトダイオード構造と、を備える。光導波路構造は、第１半導体層上に設けられた光導波コア層と、光導波コア層上に設けられたクラッド層と、を有する。導波路型フォトダイオード構造は、第１半導体層上に設けられ、光導波コア層と光結合された、吸収端の波長が１６１２ｎｍ以上である光吸収層と、光吸収層上に設けられた第２導電型を有する第２半導体層と、を有する。光導波方向における光吸収層の長さは１２μｍ以上である。
【００１１】
温度が低下すると光吸収層の受光感度は低下するが、その低下量は、Ｃバンド帯と比較して、Ｌバンド帯では各段に大きくなる。光吸収層の受光感度が低下すると、光吸収層を伝搬する光は吸収されにくくなるため、或る光強度に低下するまでの光伝搬長さ（すなわち、光導波コア層と光吸収層との接合面からの光導波方向における距離）は、低温下ではＣバンド帯よりもＬバンド帯のほうが長くなる。このことに鑑み、上記の光導波路型受光素子では、光吸収層が、光導波方向において１２μｍ以上の長さを有する。本発明者の知見によれば、光吸収層が光導波方向にこのような長さを有することによって、光伝搬長さを十分に確保し、低温下における受光感度の低下分を補うことができる。従って、上記の光導波路型受光素子によれば、低い温度環境下においてもフォトダイオードの十分な受光感度を得ることができる。
【００１２】
上記の光導波路型受光素子において、光吸収層はＩｎｘＧａ１−ｘＡｓ（０＜ｘ＜１）を主に含み、光吸収層の厚さは１００ｎｍより大きく２００ｎｍより小さくてもよい。光吸収層が厚いと、少数キャリア（ホール）の走行時間が長くなり、導波路型フォトダイオード構造の周波数応答特性が劣化する。従って、光吸収層は薄いことが望ましいが、光吸収層が薄いと光吸収量が低下する。上記の光導波路型受光素子によれば、厚さ１００ｎｍ〜２００ｎｍといった薄い光吸収層であっても、十分な光吸収量を確保することができる。
【００１３】
上記の光導波路型受光素子において、第１導電型はｎ型であり、第２導電型はｐ型であり、導波路型フォトダイオード構造は、第１半導体層上において光導波コア層と並んで設けられ、第１半導体層よりも低い不純物濃度のｎ型もしくはｉ型の導電型を有する第３半導体層を更に有し、光吸収層は第３半導体層上に設けられてもよい。この場合、逆バイアス印加時の空乏化領域が光吸収層から第３半導体層まで広がるので、光吸収層を薄くして少数キャリア（ホール）の走行時間を短くした場合であっても、静電容量の増大を抑制してＣＲ時定数を小さく抑えることができる。従って、導波路型フォトダイオードのＣＲ時定数とキャリア走行時間とのトレードオフを解決して、周波数応答特性をより高めることができる。更に、この光導波路型受光素子では、第２半導体層が、第１半導体層上において光導波コア層と並んで設けられている。第１半導体層上に光吸収層と光導波コア層とが単に並んでいる場合、周波数応答特性を高めるために光吸収層を光導波コア層よりも薄くすると、第１半導体層上に厚さの異なる光導波コア層と光吸収層とが並ぶこととなる。従って、第１半導体層の上面を基準とする光吸収層の中心高さと光導波コア層の中心高さとが異なってしまい、光吸収層と光導波コア層との光結合効率が低下してしまう。この光導波路型受光素子によれば、第１半導体層と光吸収層との間に第３半導体層が設けられているので、光吸収層を薄くした場合であっても光吸収層の中心高さを光導波コア層の中心高さに近づけることができる。故に、光吸収層と光導波コア層との光結合効率の低下を抑制することができる。なお、この場合、第１半導体層の上面を基準とする光導波コア層の中心高さと光吸収層の中心高さとが互いに等しくてもよい。これにより、光吸収層と光導波コア層との光結合効率の低下をより効果的に抑制することができる。
【００１４】
上記の光導波路型受光素子において、第１導電型はｎ型であり、第２導電型はｐ型であり、第１半導体層と光吸収層との間、および第１半導体層と光導波コア層との間に共通して設けられ、第１半導体層よりも低い不純物濃度のｎ型もしくはｉ型の導電型を有する第４半導体層を更に備えてもよい。この場合、逆バイアス印加時の空乏化領域が光吸収層から第４半導体層まで広がるので、第４半導体層が設けられない場合と比較して静電容量が小さくなり、ＣＲ時定数を小さくすることができる。また、第４半導体層はｎ型の半導体層と光吸収層との間に設けられるので、少数キャリア（ホール）の走行時間には影響しない。言い換えれば、光吸収層を薄くして少数キャリア（ホール）の走行時間を短くしても、ＣＲ時定数の増大を抑制することができる。従って、導波路型フォトダイオードのＣＲ時定数とキャリア走行時間とのトレードオフを解決して、周波数応答特性をより高めることができる。更に、この光導波路型受光素子では、第４半導体層が、光導波路構造における第１半導体層と光導波コア層との間に延びている。第１半導体層にはｎ型の不純物（例えばＳｉ）が多く含まれるので、この不純物によって光導波コア層を導波する光に損失が生じてしまう。このような問題点に対し、低い不純物濃度のｎ型もしくはｉ型の第４半導体層が第１半導体層と光導波コア層との間に設けられていれば、光導波コア層を導波する光の損失を低減することができる。
【００１５】
上記の光導波路型受光素子において、第４半導体層は、光導波路構造における第１半導体層と光導波コア層との全ての間に延びてもよい。これにより、光導波コア層を導波する光の損失をより効果的に低減することができる。
【００１６】
上記の光導波路型受光素子において、第４半導体層の不純物濃度は１×１０１６ｃｍ−３以下であってもよい。第４半導体層が例えばこのような不純物濃度を有することによって、逆バイアス印加時の空乏化領域を第４半導体層にまで広げることができる。
【００１７】
上記の光導波路型受光素子において、第４半導体層のバンドギャップは、光吸収層のバンドギャップよりも大きく、第１半導体層のバンドギャップと等しいか若しくは小さくてもよい。
【００１８】
上記の光導波路型受光素子において、光導波路構造は、１５６５ｎｍ〜１６１２ｎｍ（すなわちＬバンド帯）の波長範囲で通信される光ファイバと光結合されてもよい。これにより、上記の作用効果を好適に奏することができる。
【００１９】
［本発明の実施形態の詳細］
本発明の実施形態に係る光導波路型受光素子の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。また、以下の説明においてアンドープとは、例えば不純物濃度が１×１０１５ｃｍ−３以下といった極めて低い濃度であることをいう。
【００２０】
本発明の一実施形態は、主にコヒーレント光通信システムに使用される９０°ハイブリッド機能がモノリシック集積された光導波路型受光素子に関するものであり、特にその素子の高周波応答特性の広帯域化と受光感度特性の高感度化に関するものである。図１は、本発明の一実施形態に係る光導波路型受光素子を備える受光デバイスの構成を示す平面図である。図２は図１に示されたII−II線に沿った断面を示しており、図３は図２の一部を拡大して示している。図４は、図１に示されたIV−IV線に沿った断面を示している。
【００２１】
図１に示されるように、受光デバイス１Ａは、光導波路型受光素子２Ａと、信号増幅部３Ａ，３Ｂとを備えている。光導波路型受光素子２Ａは、略矩形状といった平面形状を有しており、例えばＩｎＰといった化合物半導体から成る基板上に光導波路が形成されて成る。光導波路型受光素子２Ａは、２つの入力ポート４ａ，４ｂと、光分岐部（光カプラ）５とを有している。また、光導波路型受光素子２Ａは、該基板上に形成された受光素子部６ａ〜６ｄと、容量素子部７ａ〜７ｄとを更に有している。すなわち、光導波路型受光素子２Ａは、光導波路と受光素子部６ａ〜６ｄとが共通基板上にモノリシックに集積された構造を備えている。
【００２２】
光導波路型受光素子２Ａは、所定の方向Ａに沿って延びる一対の端縁２ａ，２ｂを有している。２つの入力ポート４ａ，４ｂは、光導波路型受光素子２Ａの端縁２ａ，２ｂのうち、一方の端縁２ａに設けられている。２つの入力ポート４ａ，４ｂのうち一方の入力ポート４ａは外部の光ファイバと光結合されており、ＱＰＳＫ（Quadrature Phase Shift Keying：４位相偏移変調）方式によって変調された４つの信号成分を含む光信号Ｌａが該光ファイバを介して受光デバイス１Ａの外部より入力される。光信号Ｌａは、１５６５ｎｍ〜１６１２ｎｍの波長範囲、すなわちＩＴＵ−Ｔ（International Telecommunication Union TelecommunicationStandardization Sector）におけるＬバンド帯において波長多重化されている。また、他方の入力ポート４ｂには、局部発振光Ｌｂが入力される。入力ポート４ａ，４ｂそれぞれは、光導波路部８ａ，８ｂそれぞれを介して光分岐部５と光学的に結合されている。なお、光導波路部８ａ，８ｂは、屈折率が比較的大きい材料（例えばＩｎＧａＡｓＰ）から成るコア層と、屈折率が該コア層よりも小さい材料（例えばＩｎＰ）から成り該コア層を覆うクラッド層とによって好適に構成される。
【００２３】
光分岐部５は、９０°光ハイブリッドを構成する。すなわち、光分岐部５は、ＭＭＩ（Multi-Mode Interference：多モード光干渉）カプラによって構成されており、光信号Ｌａと局部発振光Ｌｂとを相互に干渉させることによって、光信号Ｌａを、ＱＰＳＫ方式によって変調された４つの信号成分Ｌｃ１〜Ｌｃ４それぞれに分岐する。なお、これら４つの信号成分Ｌｃ１〜Ｌｃ４のうち、信号成分Ｌｃ１及びＬｃ２は偏波状態が互いに等しく、同相（In-phase）関係を有する。また、信号成分Ｌｃ３及びＬｃ４の偏波状態は、互いに等しく且つ信号成分Ｌｃ１及びＬｃ２の偏波状態とは異なっている。信号成分Ｌｃ３及びＬｃ４は、直角位相（Quadrature）関係を有する。
【００２４】
図５は、光分岐部５を拡大して示す平面図である。図５に示されるように、光分岐部５は、２入力４出力のＭＭＩカプラ５１と、２入力２出力のＭＭＩカプラ５２とを含む。ＭＭＩカプラ５１の一方の入力端には光導波路部８ａが結合され、他方の入力端には光導波路部８ｂが結合されている。ＭＭＩカプラ５１の４つの出力端のうち２つは、光導波路部８ｇ，８ｈを介して、ＭＭＩカプラ５２の２つの入力端とそれぞれ結合されている。光導波路部８ｇ，８ｈの光路長は互いに異なっており、位相シフト部８ｉにおいて、光導波路部８ｈが湾曲して光導波路部８ｇから離れることにより、光導波路部８ｈが光導波路部８ｇよりも僅かに長くなっている。これにより、光導波路部８ｈを伝搬する信号成分Ｌｃ４が、光導波路部８ｇを伝搬する信号成分Ｌｃ３に対して４５°の位相に相当する遅延を有することとなる。ＭＭＩカプラ５１の他の２つの出力端は、それぞれ光導波路部８ｃ，８ｄと結合されている。ＭＭＩカプラ５２の２つの出力端は、それぞれ光導波路部８ｅ，８ｆと結合されている。
【００２５】
再び図１〜図４を参照する。受光素子部６ａ〜６ｄは、ＰＩＮフォトダイオードとしての構成を有しており、光導波路型受光素子２Ａの端縁２ｂに沿って、この順で並んで配置されている。受光素子部６ａ〜６ｄそれぞれは、光導波路部８ｃ〜８ｆそれぞれを介して光分岐部５の４つの出力端と光学的に結合されている。受光素子部６ａ〜６ｄのカソードには、一定のバイアス電圧が供給される。受光素子部６ａ〜６ｄそれぞれは、４つの信号成分Ｌｃ１〜Ｌｃ４それぞれを光分岐部５から受け、これら信号成分Ｌｃ１〜Ｌｃ４それぞれの光強度に応じた電気信号（光電流）を生成する。光導波路型受光素子２Ａ上には、受光素子部６ａ〜６ｄのアノードに電気的に接続された信号出力用電極パッド２１ａ〜２１ｄが設けられている。信号出力用電極パッド２１ａ〜２１ｄは、光導波路型受光素子２Ａの端縁２ｂに沿って、方向Ａに沿って並んで設けられている。信号出力用電極パッド２１ａ〜２１ｄそれぞれは、ボンディングワイヤ２０ａ〜２０ｄそれぞれを介して、信号増幅部３Ａ，３Ｂの信号入力用電極パッド６１ａ〜６１ｄそれぞれと電気的に接続されている。
【００２６】
容量素子部７ａ〜７ｄは、下部金属層、上部金属層、および下部金属層と上部金属層との間に挟まれた絶縁膜４５によって構成される、いわゆるＭＩＭ（Metal-Insulator-Metal）キャパシタである。下部金属層および上部金属層は、例えばＴｉＷ／Ａｕ若しくはＴｉ／Ｐｔ／Ａｕといった積層構造を有する。容量素子部７ａ〜７ｄそれぞれは、光導波路型受光素子２Ａ上において受光素子部６ａ〜６ｄそれぞれに対し端縁２ｂに沿って並んで（隣り合って）配置されており、受光素子部６ａ〜６ｄそれぞれのカソードにバイアス電圧を供給するバイアス配線４２と、基準電位配線（ＧＮＤ線）との間に電気的に接続される。バイアス配線４２は、容量素子部７ａ〜７ｄの下部金属層として用いられる。また、容量素子部７ａ〜７ｄの上部金属層４３は、光導波路型受光素子２Ａの端縁２ｂに沿って配置された基準電位側電極パッド２３ａ〜２３ｄへ引き出されるか、若しくは基準電位側電極パッド２３ａ〜２３ｄになる。基準電位側電極パッド２３ａ〜２３ｄは、基板１０を貫通するビア（不図示）を介して、基板１０の裏面に設けられた裏面金属膜５０と電気的に接続される。容量素子部７ａ〜７ｄの下部金属層４２は、基板１０の内側に向けて延びている。これらの容量素子部７ａ〜７ｄによって、受光素子部６ａ〜６ｄのカソードと、図示しないバイパスコンデンサとの間のインダクタンス成分を設計的に揃えることができる。
【００２７】
容量素子部７ａ〜７ｄそれぞれは、下部金属層４２に接続されたバイアス電圧側電極パッド２２ａ〜２２ｄそれぞれを有している。基準電位側電極パッド２３ａ〜２３ｄは、方向Ａと交差する（例えば直交する）方向Ｂにおいて、バイアス電圧側電極パッド２２ａ〜２２ｄと光導波路型受光素子２Ａの端縁２ｂとの間に配置されている。
【００２８】
バイアス電圧側電極パッド２２ａ〜２２ｄそれぞれには、ボンディングワイヤ２０ｉ〜２０ｍそれぞれの一端が接続されている。ボンディングワイヤ２０ｉ〜２０ｍそれぞれの他端は、図示しないバイアス電圧源と電気的に接続されている。ボンディングワイヤ２０ｉ〜２０ｍは、受光素子部６ａ〜６ｄそれぞれにバイアス電圧を供給する配線の一部を構成する。
【００２９】
基準電位側電極パッド２３ａ〜２３ｄそれぞれには、ボンディングワイヤ２０ｅ〜２０ｈそれぞれの一端が接続されている。ボンディングワイヤ２０ｅ〜２０ｈは、ボンディングワイヤ２０ａ〜２０ｄに沿って設けられており、ボンディングワイヤ２０ｅ〜２０ｈそれぞれの他端は、信号増幅部３Ａ，３Ｂの基準電位用電極パッド６２ａ、６２ｃ、６２ｄ及び６２ｆそれぞれに接続されている。
【００３０】
本実施形態では、基板１０上において容量素子部７ａ〜７ｄと受光素子部６ａ〜６ｄとがモノリシックに集積されており、容量素子部７ａ〜７ｄが受光素子部６ａ〜６ｄの近くに配置されている。加えて、容量素子部７ａ〜７ｄの一方の電極（上部金属層４３）は、基板１０を貫通するビアを介して裏面金属膜５０に接地され、この裏面金属膜５０を介して信号増幅部３Ａ及び３Ｂの基準電位に接続される。従って、受光素子部６ａ〜６ｄの基準電位の質を高めることができる。
【００３１】
信号増幅部３Ａ及び３Ｂは、受光素子部６ａ〜６ｄから出力された電気信号（光電流）を増幅する増幅器（ＴＩＡ：Trans Impedance Amplifier）である。信号増幅部３Ａ及び３Ｂは、光導波路型受光素子２Ａの後方に配置される。信号増幅部３Ａは、２つの信号入力用電極パッド６１ａ及び６１ｂを有しており、信号入力用電極パッド６１ａ及び６１ｂに入力された電気信号の差動増幅を行って一つの電圧信号を生成する。また、信号増幅部３Ｂは、２つの信号入力用電極パッド６１ｃ及び６１ｄを有しており、信号入力用電極パッド６１ｃ及び６１ｄに入力された電気信号の差動増幅を行って一つの電圧信号を生成する。信号入力用電極パッド６１ａ〜６１ｄは、光導波路型受光素子２Ａの端縁２ｂに沿って、方向Ａにこの順で並んで配置されている。前述したように、信号入力用電極パッド６１ａ〜６１ｄそれぞれは、ボンディングワイヤ２０ａ〜２０ｄそれぞれを介して信号出力用電極パッド２１ａ〜２１ｄそれぞれと電気的に接続されている。
【００３２】
また、信号増幅部３Ａは、３つの基準電位用電極パッド６２ａ，６２ｂ，及び６２ｃを更に有している。基準電位用電極パッド６２ａ〜６２ｃは、光導波路型受光素子２Ａの端縁２ｂに沿って、方向Ａに沿ってこの順で並んで配置されている。信号入力用電極パッド６１ａは基準電位用電極パッド６２ａ及び６２ｂの間に配置されており、信号入力用電極パッド６１ｂは基準電位用電極パッド６２ｂ及び６２ｃの間に配置されている。同様に、信号増幅部３Ｂは、３つの基準電位用電極パッド６２ｄ，６２ｅ，及び６２ｆを更に有している。基準電位用電極パッド６２ｄ〜６２ｆは、光導波路型受光素子２Ａの端縁２ｂに沿って、方向Ａに沿ってこの順で並んで配置されている。上述した信号入力用電極パッド６１ｃは基準電位用電極パッド６２ｄ及び６２ｅの間に配置されており、信号入力用電極パッド６１ｄは基準電位用電極パッド６２ｅ及び６２ｆの間に配置されている。前述したように、信号増幅部３Ａ，３Ｂの基準電位用電極パッド６２ａ、６２ｃ、６２ｄ及び６２ｆそれぞれは、ボンディングワイヤ２０ｅ〜２０ｈそれぞれを介して基準電位側電極パッド２３ａ〜２３ｄそれぞれと電気的に接続されている。
【００３３】
図２には４つの受光素子部６ａ〜６ｄのうち２つの受光素子部６ｃ，６ｄの断面構造が示されており、図３には受光素子部６ｄの断面構造が示されているが、他の受光素子部６ａ，６ｂの断面構造もこれらと同様である。また、図４には、受光素子部６ｄと光導波路部８ｆとの接合部分の断面構造が示されているが、他の接合部分（受光素子部６ａと光導波路部８ｃとの接合部分、受光素子部６ｂと光導波路部８ｄとの接合部分、及び受光素子部６ｃと光導波路部８ｅとの接合部分）の断面構造もこれと同様である。図４に示されるように、受光素子部６ａ〜６ｄ及び光導波路部８ｃ〜８ｆは、共通の基板１０上に集積されている。基板１０は、例えば半絶縁性のＩｎＰ基板である。
【００３４】
受光素子部６ａ〜６ｄの断面構造について、受光素子部６ｄを例に説明する。図３に示されるように、受光素子部６ｄは、基板１０上に設けられた高濃度のｎ型の導電型を有するバッファ層１１と、ｎ型バッファ層１１の領域Ｄ（図４参照）上に設けられた導波路型フォトダイオード構造１９Ａとを有している。導波路型フォトダイオード構造１９Ａは、ｎ型バッファ層１１上に設けられた光吸収層１３、光吸収層１３上に設けられたｐ型の導電型を有するクラッド層１４、及びｐ型クラッド層１４上に設けられたｐ型コンタクト層１５を有している。更に、受光素子部６ｄは、ｎ型バッファ層１１と光吸収層１３との間に設けられたバッファ層１２を有している。ｎ型バッファ層１１は本実施形態における第１半導体層であり、ｐ型クラッド層１４は本実施形態における第２半導体層であり、バッファ層１２は本実施形態における第４半導体層である。
【００３５】
ｎ型バッファ層１１は、例えばＳｉドープＩｎＰ層である。ｎ型バッファ層１１のＳｉドーピング濃度は、例えば１×１０１７ｃｍ−３以上である。ｎ型バッファ層１１の厚さは、例えば１μｍ〜２μｍである。バッファ層１２は、ｎ型バッファ層１１及びｐ型クラッド層１４のうちｎ型の半導体層（本実施形態ではｎ型バッファ層１１）と光吸収層１３との間に設けられた低濃度のｎ型またはｉ型の半導体層である。バッファ層１２の不純物濃度はｎ型バッファ層１１よりも低いか、或いはアンドープである。一例では、バッファ層１２のＳｉドーピング濃度は１×１０１６ｃｍ−３以下である。また、バッファ層１２のバンドギャップは、光吸収層１３のバンドギャップよりも大きく、ｎ型バッファ層１１のバンドギャップと等しいか若しくは小さい。バッファ層１２は、例えばＳｉドープＩｎＰ層である。バッファ層１２の厚さは、例えば０．１μｍ〜０．３μｍである。
【００３６】
光吸収層１３は、吸収端の波長が１６１２ｎｍ以上（例えば１６５０ｎｍ）であるＩｎｘＧａ１−ｘＡｓ（０＜ｘ＜１）を主に含む。換言すれば、光吸収層１３はＬバンド帯に感度を有する。光吸収層１３は、例えばアンドープＩｎＧａＡｓ層、若しくはＳｉドーピング濃度が３×１０１６ｃｍ−３以下である低濃度ｎ型ＩｎＧａＡｓ層である。光吸収層１３の厚さは、例えば１００ｎｍ〜４００ｎｍであり、より好適には例えば２００ｎｍ〜３００ｎｍである。ｐ型クラッド層１４は、例えばＺｎドープＩｎＰ層である。ｐ型クラッド層１４のＺｎドーピング濃度は、例えば２×１０１７ｃｍ−３以上である。ｐ型クラッド層１４の厚さは、例えば１μｍ〜２．５μｍである。ｐ型コンタクト層１５は、例えばＺｎドープＩｎＧａＡｓ層である。ｐ型コンタクト層１５のＺｎドーピング濃度は、例えば１×１０１８ｃｍ−３以上である。ｐ型コンタクト層１５の厚さは、例えば１００ｎｍ〜３００ｎｍである。
【００３７】
なお、光吸収層１３とバッファ層１２との間に、光吸収層１３とバッファ層１２との中間のバンドギャップを有するヘテロエネルギー障壁（ΔＥｃ：Ｃｏｎｄｕｃｔｉｏｎ  ｂａｎｄ（伝導帯））の緩和層が設けられてもよい。このヘテロエネルギー障壁緩和層は、アンドープか、若しくはＳｉ濃度が１×１０１６ｃｍ−３以下の低濃度ｎ型であり、例えばバンドギャップ波長が１．４μｍのＩｎＧａＡｓＰ層である。或いは、光吸収層１３とバッファ層１２との間に、両層間のヘテロエネルギー障壁（ΔＥｃ：Conduction band（伝導帯））を緩和させる組成グレーデッド（傾斜）層が設けられてもよい。この組成グレーデッド層は、例えば２層のアンドープまたはＳｉドープＩｎＧａＡｓＰからなり、２層それぞれのバンドギャップ波長は例えば１．３μｍ及び１．１μｍである。Ｓｉ濃度は１×１０１６ｃｍ−３以下である。また、光吸収層１３とｐ型クラッド層１４との間には、高速応答を実現するため少数キャリア（ホール）の走行遅延低減を目的としてＩｎＧａＡｓＰ層が設けられてもよい。また、光吸収層１３とｐ型クラッド層１４との間に、両層間のヘテロエネルギー障壁（ΔＥｖ：Valence band（価電子帯））を緩和させる組成グレーデッド（傾斜）層が設けられてもよい。この組成グレーデッド層は、例えば２層のアンドープまたはＺｎドープＩｎＧａＡｓＰからなり、２層それぞれのバンドギャップ波長は例えば１．３μｍ及び１．１μｍである。Ｚｎ濃度は１×１０１７ｃｍ−３以下である。
【００３８】
バッファ層１２、光吸収層１３、ｐ型クラッド層１４、及びｐ型コンタクト層１５は、所定の光導波方向（本実施形態では図１の方向Ｂ）に延びるメサ構造を構成しており、このメサ構造は、一対の側面を有している。このメサ構造の一対の側面は、例えばＦｅドープＩｎＰといった半絶縁性材料からなる埋込領域７１によって埋め込まれている。光導波方向と直交する方向におけるメサ構造の幅は、例えば１．５〜３μｍである。メサ構造の高さは、例えば２〜３．５μｍである。
【００３９】
受光素子部６ｄは、２層の絶縁膜１６，１７を更に有している。絶縁膜１６，１７は、メサ構造の上面から埋込領域７１上にかけて設けられて、これらを覆って保護している。絶縁膜１６，１７は、例えば絶縁性シリコン化合物（ＳｉＮ、ＳｉＯＮ、またはＳｉＯ２）膜である。また、絶縁膜１６，１７は、メサ構造の上面に開口を有しており、該開口により絶縁膜１６，１７から露出したｐ型コンタクト層１５の上には、ｐ型オーミック電極３１が設けられている。ｐ型オーミック電極３１は、例えばＡｕＺｎ若しくはＰｔとｐ型コンタクト層１５との合金からなる。そして、ｐ型オーミック電極３１上には、配線３２が設けられている。配線３２は、光導波方向（第２の方向Ｂ）に延びており、ｐ型オーミック電極３１と信号出力用電極パッド２１ｄとを電気的に接続する。配線３２は例えばＴｉＷ／Ａｕ若しくはＴｉ／Ｐｔ／Ａｕといった積層構造を有しており、信号出力用電極パッド２１ｄは例えばＡｕメッキによって形成される。
【００４０】
絶縁膜１６，１７は、受光素子部６ｄのメサ構造から離れたｎ型バッファ層１１の上にも、別の開口を有している。該開口により絶縁膜１６，１７から露出したｎ型バッファ層１１の上には、カソードとしてのｎ型オーミック電極４１が設けられている。なお、このｎ型オーミック電極４１は、バッファ層１２にはコンタクトしていない。ｎ型オーミック電極４１は、例えばＡｕＧｅ若しくはＡｕＧｅＮｉとｎ型バッファ層１１との合金からなる。そして、ｎ型オーミック電極４１上にはバイアス配線４２が設けられている。図２に示されるように、バイアス配線４２は、容量素子部７ｄの下部金属層まで延びており、下部金属層とｎ型オーミック電極４１とを電気的に接続している。
【００４１】
続いて、光導波路部８ｃ〜８ｆの断面構造について説明する。図４には、光導波路部８ｆの光導波方向に垂直な断面の構造が含まれている。他の光導波路部８ｃ〜８ｅは、光導波路部８ｆと同様の断面構造を有している。光導波路部８ｆは、基板１０上に設けられたｎ型バッファ層１１と、ｎ型バッファ層１１の領域Ｄと隣接する領域Ｅ上に設けられた光導波路構造８０とを含んで構成されている。光導波路構造８０は、ｎ型バッファ層１１上に設けられた光導波コア層８１と、光導波コア層８１上に設けられたクラッド層８２と、ｎ型バッファ層１１と光導波コア層８１との間に設けられたバッファ層１２と、を含んで構成されている。
【００４２】
ｎ型バッファ層１１は、受光素子部６ｄと共通の半導体層であり、光導波路部８ｆにおいては第１の下部クラッド層として機能する。ｎ型バッファ層１１は、受光素子部６ｄにおける基板１０上から、光導波路部８ｆにおける基板１０上にわたって設けられている。バッファ層１２もまた、受光素子部６ｄと共通の半導体層であり、光導波路部８ｆにおいては第２の下部クラッド層として機能する。バッファ層１２は、受光素子部６ｄにおけるｎ型バッファ層１１と光吸収層１３との間から、光導波路部８ｆにおけるｎ型バッファ層１１と光導波コア層８１との全ての間にまで延びている。
【００４３】
光導波路部８ｆと受光素子部６ｄとはバットジョイント構造を有しており、光導波コア層８１と光吸収層１３とは互いに接している。これにより、光導波コア層８１と光吸収層１３とは互いに光学的に結合されている。光導波コア層８１は、屈折率がｎ型バッファ層１１及びバッファ層１２よりも大きく且つバッファ層１１と格子整合できる材料（例えばＩｎＧａＡｓＰ）からなる。一例では、光導波コア層８１のＩｎＧａＡｓＰのバンドギャップ波長は１．０５μｍである。光導波コア層８１の厚さは、例えば０．３μｍ〜０．５μｍである。クラッド層８２は、屈折率が光導波コア層８１よりも小さく且つ光導波コア層８１と格子整合できる材料（例えばアンドープＩｎＰ）からなる。クラッド層８２の厚さは例えば１μｍ〜３μｍであり、クラッド層８２の上面の高さとｐ型コンタクト層１５の上面の高さとは互いに揃っている。ｎ型バッファ層１１の一部、バッファ層１２、光導波コア層８１、及びクラッド層８２は、所定の光導波方向に延びるメサ構造を構成している。バッファ層１１、バッファ層１２及びクラッド層８２と光導波コア層８１との屈折率差、並びにこのメサ構造によって、光導波コア層８１内に光信号が閉じ込められ、光信号を受光素子部６ｄへ伝搬することができる。なお、このメサ構造の側面及び上面は、２層の絶縁膜１６，１７（図３を参照）に覆われることによって保護されている。
【００４４】
ここで、Ｌバンド帯に対応する本実施形態の光導波路型受光素子２Ａの構成と、Ｃバンド帯（１５２８ｎｍ〜１５６５ｎｍ）に対応する光導波路型受光素子の構成との相違点について説明する。下の表１は、Ｌバンド帯及びＣバンド帯のそれぞれに対応する光分岐部５（図５を参照）のＭＭＩカプラ５１及び５２、並びに位相シフト部８ｉの寸法例を示す。表１には、光導波方向におけるＭＭＩカプラ５１の長さＬ１、光導波方向と直交する方向におけるＭＭＩカプラ５１の幅Ｗ１、光導波方向におけるＭＭＩカプラ５２の長さＬ２、光導波方向と直交する方向におけるＭＭＩカプラ５２の幅Ｗ２、及び位相シフト部８ｉにおける光導波路部８ｇと光導波路部８ｈとの最大間隔ＰＳＸが示されている。なお、表１には、Ｌバンド帯とＣバンド帯との差分が併せて示されている。
【表１】
2019197794.tif 000003
【００４５】
一般的に、Ｃバンド帯での光受信の場合、中心波長である１５５０ｎｍの±１０ｎｍの範囲内において、透過率を最大化し、且つ同相（In-phase）関係を有する信号成分Ｌｃ１と信号成分Ｌｃ２との出力偏差（Imbalance）、並びに直角位相（Quadrature）関係を有する信号成分Ｌｃ３と信号成分Ｌｃ４との出力偏差を最小化するように、光分岐部５を設計する。また、Ｌバンド帯での光受信の場合、中心波長である１５８７ｎｍの±１０ｎｍの範囲内において、透過率を最大化し、且つ同相関係を有する信号成分Ｌｃ１と信号成分Ｌｃ２との出力偏差、並びに直角位相関係を有する信号成分Ｌｃ３と信号成分Ｌｃ４との出力偏差を最小化するように、光分岐部５を設計する。表１に示された寸法例では、ＭＭＩカプラ５１，５２の幅Ｗ１，Ｗ２をＣバンド帯とＬバンド帯とで一致させ、長さＬ１，Ｌ２及び最大間隔ＰＳＸをＣバンド帯とＬバンド帯とで異ならせている。幅Ｗ１，Ｗ２は長さＬ１，Ｌ２及び最大間隔ＰＳＸと比較して極めて小さいため、このように幅Ｗ１，Ｗ２を一定として長さＬ１，Ｌ２及び最大間隔ＰＳＸを変化させることにより、ＭＭＩカプラ５１，５２のメサ構造を形成する際の加工ばらつきの影響を低減して、所望の特性を精度良く実現することができる。具体的には、Ｌバンド帯ではＣバンド帯に対して長さＬ１を９．６μｍ短くし、長さＬ２を７μｍ短くし、最大間隔ＰＳＸを０．０３μｍ拡大している。
【００４６】
図６は、Ｌバンド帯受信用の光分岐部５における、信号成分Ｌｃ１，Ｌｃ２間の偏差及び信号成分Ｌｃ３，Ｌｃ４間の偏差を示すグラフである。また、図７は、Ｃバンド帯受信用の光分岐部における、信号成分Ｌｃ１，Ｌｃ２間の偏差及び信号成分Ｌｃ３，Ｌｃ４間の偏差を示すグラフである。なお、図６及び図７において、横軸は波長（単位：μｍ）を表し、縦軸は偏差（単位：ｄＢ）を表す。グラフＧ１１は信号成分Ｌｃ１，Ｌｃ２間の偏差を示し、グラフＧ１２は信号成分Ｌｃ３，Ｌｃ４間の偏差を示す。図６に示されるように、Ｌバンド帯受信用の光分岐部５では、信号成分Ｌｃ１，Ｌｃ２間の偏差、及び信号成分Ｌｃ３，Ｌｃ４間の偏差が共にＬバンド帯（図中の範囲ＡＬ）において小さく（ゼロ付近に）抑えられる。また、図７に示されるように、Ｃバンド帯受信用の光分岐部では、信号成分Ｌｃ１，Ｌｃ２間の偏差、及び信号成分Ｌｃ３，Ｌｃ４間の偏差が共にＣバンド帯（図中の範囲ＡＣ）において小さく（ゼロ付近に）抑えられる。
【００４７】
次に、Ｌバンド帯に対応する本実施形態の受光素子部６ａ〜６ｄの構成と、Ｃバンド帯に対応する受光素子部の構成との相違点について説明する。図４に示されたように、導波路型フォトダイオード構造１９Ａの光吸収層１３は、光導波路構造８０の光導波コア層８１と直接結合されている。従って、光導波路型受光素子２Ａの感度特性は、光分岐部５及び光導波路部８ａ〜８ｆの透過率と、受光素子部６ａ〜６ｄの受光感度とによって主に決定される。Ｌバンド帯では、光吸収層１３の吸収端波長（ＩｎＰと格子整合したＩｎｘＧａ１−ｘＡｓ（０＜ｘ＜１）の吸収端波長は１６５０ｎｍ）に近いので、Ｃバンド帯と比較して、温度変化による光吸収層１３の吸収係数の変動が大きい。特に０℃以下といった低温下においては急激に吸収係数が低下するので、受光素子部６ａ〜６ｄの受光感度の低下が懸念される。図８は、受光素子部６ａ〜６ｄの受光感度特性を概念的に示すグラフである。図８において、横軸は波長（単位：ｎｍ）を示し、縦軸は受光感度を示す。同図に示されるように、低温下において、Ｌバンド帯のうち特に光吸収層１３の吸収端波長（１６５０ｎｍ）に近い波長帯では、受光素子部６ａ〜６ｄの受光感度が急激に低下する。
【００４８】
そこで、Ｌバンド帯に対応する本実施形態の受光素子部６ａ〜６ｄでは、Ｃバンド帯に対応する受光素子部６ａ〜６ｄと比較して、光導波方向（方向Ｂ）における光吸収層１３の長さＬ３（図４を参照）を長くしている。具体的には、Ｃバンド帯に対応する受光素子部６ａ〜６ｄの光吸収層１３の長さＬ３が９μｍであるところ、本実施形態の光吸収層１３の長さＬ３は１２μｍ以上である。図９及び図１０は、それぞれＣバンド帯及びＬバンド帯における光吸収層１３内の光強度の分布を示すグラフである。これらの図において、横軸は、光導波方向における光導波コア層８１との境界からの距離（単位：μｍ）を表す。また、縦軸は、規格化された光強度（コア層との境界における光強度を１とする）を表す。グラフＧ２１は２５℃における光強度分布を示し、グラフＧ２２は−４０℃における光強度分布を示す。Ｃバンド帯においては、温度変化による吸収係数の変動が比較的小さいので、図９に示されるように、低温下であっても受光感度の低下量は小さい。従って、−４０℃の場合であっても２５℃の場合とほぼ同程度に光強度が減衰する。これに対し、Ｌバンド帯においては、温度変化による吸収係数の変動が格段に大きいので、図１０に示されるように、低温下における受光感度の低下量が大きくなる。従って、−４０℃の場合には２５℃の場合と比較して光強度の減衰量が小さく、光導波コア層８１との境界から離れた位置まで高い光強度が維持される。
【００４９】
図９に示されるように、Ｃバンド帯においてコア層との境界から９μｍ離れた位置では、光強度の規格値は２５℃、−４０℃共に約０．１となる。これに対し、図１０に示されるように、Ｌバンド帯においてコア層との境界から９μｍ離れた位置では、光強度の規格値は２５℃で約０．１４であるが、−４０℃では約０．２となる。−４０℃の低温下においては、この差０．０６の分だけ、Ｌバンド帯ではＣバンド帯よりも受光感度が低下する。しかしながら、Ｌバンド帯において光導波コア層８１との境界から１２μｍ離れた位置では、光強度の規格値は−４０℃でも約０．１となり、Ｃバンド帯の上記数値と同等となる。すなわち、低温下においては、Ｃバンド帯の光吸収層１３の長さＬ３が９μｍである場合と、Ｌバンド帯の光吸収層１３の長さＬ３が１２μｍである場合とで、同等の受光感度が得られる。なお、光吸収層１３の長さＬ３を長くし過ぎると、ｐｎ接合面積が増えて静電容量が増加し、高周波応答特性に影響を及ぼす。従って、高周波応答特性を維持する必要がある場合には、光吸収層１３の長さＬ３を例えば１９μｍ以下としてもよい。
【００５０】
図１１は、光吸収層１３の長さＬ３が１２μｍである本実施形態の受光素子部６ａ〜６ｄの受光感度特性を示すグラフである。図１１において、横軸は波長（単位：ｎｍ）を表し、縦軸は規格化された受光感度を表す。グラフＧ３１は２５℃の場合の特性を示し、グラフＧ３２は−５℃の場合の特性を示す。縦軸は、２５℃、波長１６１５ｎｍにおける受光感度を１としている。図１１を参照すると、Ｃバンド帯と同様に、Ｌバンド帯においても、−５℃での受光感度が２５℃での受光感度に近づいており、低温下での受光感度の低下が抑制されていることがわかる。
【００５１】
以上に説明したように、本実施形態の光導波路型受光素子２Ａによれば、光吸収層１３が光導波方向において１２μｍ以上の長さを有するので、光伝搬長さを十分に確保し、低温下における受光感度の低下分を補うことができる。従って、低い温度環境下においても、Ｌバンド帯での受光素子部６ａ〜６ｄの十分な受光感度を得ることができる。
【００５２】
また、本実施形態のように、光吸収層１３はＩｎｘＧａ１−ｘＡｓ（０＜ｘ＜１）を主に含み、光吸収層１３の厚さは１００ｎｍより大きく２００ｎｍより小さくてもよい。光吸収層１３が厚いと、少数キャリア（ホール）の走行時間が長くなり、導波路型フォトダイオード構造１９Ａの周波数応答特性が劣化する。従って、光吸収層１３は薄いことが望ましいが、光吸収層１３が薄いと光吸収量が低下する。本実施形態の光導波路型受光素子２Ａによれば、光導波方向において光吸収層１３が十分な長さを有するので、厚さ１００ｎｍ〜２００ｎｍといった薄い光吸収層１３であっても、十分な光吸収量を確保することができる。故に、少数キャリア（ホール）の走行時間を短くして、導波路型フォトダイオード構造１９Ａの周波数応答特性を高めることができる。
【００５３】
また、受光素子部６ａ〜６ｄの周波数応答特性を高める際には、受光素子部６ａ〜６ｄのＣＲ時定数とキャリア走行時間とのトレードオフが問題となる。すなわち、受光素子部６ａ〜６ｄの光吸収層１３が厚いほど静電容量が小さくなりＣＲ時定数を小さくできるが、光吸収層１３において発生した少数キャリア（ホール）の走行時間が長くなってしまう。また、受光素子部６ａ〜６ｄの光吸収層１３が薄いほど少数キャリア（ホール）の走行時間を短くできるが、静電容量が大きくなりＣＲ時定数が大きくなってしまう。従って、このようなトレードオフを解決して周波数応答特性をより高めることが望まれる。
【００５４】
本実施形態では、バッファ層１１よりも低い不純物濃度のｎ型もしくはｉ型の導電型を有するバッファ層１２が、バッファ層１１と光吸収層１３との間、およびバッファ層１１と光導波コア層８１との間に共通して設けられている。この場合、逆バイアス印加時の空乏化領域が光吸収層１３からバッファ層１２まで広がるので、バッファ層１２が設けられない場合と比較して静電容量が小さくなり、ＣＲ時定数を小さくすることができる。また、バッファ層１２はｎ型の半導体層と光吸収層１３との間に設けられるので、少数キャリア（ホール）の走行時間には影響しない。言い換えれば、光吸収層１３を薄くして少数キャリア（ホール）の走行時間を短くしても、ＣＲ時定数の増大を抑制することができる。従って、導波路型フォトダイオードのＣＲ時定数とキャリア走行時間とのトレードオフを解決して、周波数応答特性をより高めることができる。
【００５５】
また、本実施形態のように、バッファ層１２は、光導波路構造８０におけるバッファ層１１と光導波コア層８１との間に延びてもよい。バッファ層１１にはｎ型の不純物（例えばＳｉ）が多く含まれるので、この不純物によって光導波コア層８１を導波する光に損失が生じてしまう。このような問題点に対し、低い不純物濃度のｎ型もしくはｉ型のバッファ層１２がバッファ層１１と光導波コア層８１との間に設けられていれば、光導波コア層８１を導波する光の損失を低減することができる。
【００５６】
また、本実施形態のように、バッファ層１２は、光導波路構造８０におけるバッファ層１１と光導波コア層８１との全ての間に延びてもよい。これにより、光導波コア層８１を導波する光の損失をより効果的に低減することができる。
【００５７】
また、本実施形態のように、バッファ層１２の不純物濃度は１×１０１６ｃｍ−３以下であってもよい。バッファ層１２が例えばこのような不純物濃度を有することによって、逆バイアス印加時の空乏化領域をバッファ層１２にまで広げることができる。
【００５８】
また、本実施形態のように、バッファ層１２のバンドギャップは、光吸収層１３のバンドギャップよりも大きく、バッファ層１１のバンドギャップと等しいか若しくは小さくてもよい。
【００５９】
また、本実施形態のように、光導波路構造８０は、１５６５ｎｍ〜１６１２ｎｍ（すなわちＬバンド帯）の波長範囲で通信される光ファイバと光結合されてもよい。これにより、上記の作用効果を好適に奏することができる。
【００６０】
（第１変形例）
図１２は、上記実施形態の第１変形例に係る光導波路型受光素子２Ｂの構成を示す断面図であって、図１に示されたIV−IV線に相当する断面を示している。本変形例と上記実施形態との相違点は、バッファ層１２が省かれている点、及び低濃度半導体層１８が追加されている点である。なお、これらの点を除く光導波路型受光素子２Ｂの構成は、上記実施形態に係る光導波路型受光素子２Ａの構成と同様である。
【００６１】
具体的に説明する。本変形例の受光素子部６ａ〜６ｄ（図には受光素子部６ｄを代表として示す）は、基板１０上に設けられた高濃度のｎ型の導電型を有するバッファ層１１と、ｎ型バッファ層１１の領域Ｄ上に設けられた導波路型フォトダイオード構造１９Ｂとを有している。導波路型フォトダイオード構造１９Ｂは、ｎ型バッファ層１１上に設けられた低濃度半導体層１８、低濃度半導体層１８上に設けられた光吸収層１３、光吸収層１３上に設けられたｐ型の導電型を有するクラッド層１４、及びｐ型クラッド層１４上に設けられたｐ型コンタクト層１５を有している。これらのうち、光吸収層１３、クラッド層１４、及びｐ型コンタクト層１５の構成は上記実施形態と同様である。そして、本変形例においても、光吸収層１３の長さＬ３は１２μｍ以上である。
【００６２】
低濃度半導体層１８は、本変形例における第３半導体層である。低濃度半導体層１８は、ｎ型バッファ層１１と光吸収層１３との間に設けられた低濃度のｎ型またはｉ型の半導体層である。低濃度半導体層１８の不純物濃度はｎ型バッファ層１１よりも低いか、或いはアンドープである。一例では、低濃度半導体層１８のＳｉドーピング濃度は１×１０１６ｃｍ−３以下である。また、低濃度半導体層１８のバンドギャップは、光吸収層１３のバンドギャップよりも大きく、ｎ型バッファ層１１のバンドギャップよりも小さい。低濃度半導体層１８は、例えばＳｉドープＩｎＧａＡｓＰ層である。この場合、バンドギャップ波長は１．４μｍである。低濃度半導体層１８の厚さは、例えば０．１μｍ〜０．２μｍである。一例では、低濃度半導体層１８はｎ型バッファ層１１と接している。
【００６３】
図１２には、ｎ型バッファ層１１の上面１１ａを基準とする光吸収層１３の中心高さＨ１が示されている。中心高さＨ１とは、光吸収層１３の厚さ方向における、光吸収層１３の上面及び下面から等距離の架空平面と、上面１１ａとの距離である。一例では、光吸収層１３の下面は低濃度半導体層１８と接している。
【００６４】
なお、低濃度半導体層１８は、ヘテロエネルギー障壁（ΔＥｃ）の緩和層としても機能する。或いは、低濃度半導体層１８は、ｎ型バッファ層１１と光吸収層１３とのヘテロエネルギー障壁（ΔＥｃ）を緩和させる組成グレーデッド（傾斜）層であってもよい。その場合、低濃度半導体層１８は、例えば２層のアンドープまたはＳｉドープＩｎＧａＡｓＰからなり、２層それぞれのバンドギャップ波長は例えば１．３μｍ及び１．１μｍである。Ｓｉ濃度は１×１０１６ｃｍ−３以下である。
【００６５】
また、光吸収層１３とｐ型クラッド層１４との間には、高速応答を実現するため少数キャリア（ホール）の走行遅延低減を目的としてＩｎＧａＡｓＰ層が設けられてもよい。また、光吸収層１３とｐ型クラッド層１４との間に、両層間のヘテロエネルギー障壁（ΔＥｖ）を緩和させる組成グレーデッド（傾斜）層が設けられてもよい。この組成グレーデッド層は、例えば２層のアンドープまたはＺｎドープＩｎＧａＡｓＰからなり、２層それぞれのバンドギャップ波長は例えば１．３μｍ及び１．１μｍである。Ｚｎ濃度は１×１０１７ｃｍ−３以下である。
【００６６】
また、ｐ型クラッド層１４とｐ型コンタクト層１５との間には、ｐ型のヘテロ障壁緩和層が設けられてもよい。このヘテロ障壁緩和層のＺｎドーピング濃度は、例えば１×１０１８ｃｍ−３以上である。このヘテロ障壁緩和層は、例えば２層のＺｎドープＩｎＧａＡｓＰからなり、２層それぞれのバンドギャップ波長は例えば１．１μｍ及び１．３μｍである。
【００６７】
本変形例の光導波路部８ｃ〜８ｆ（図には光導波路部８ｆを代表として示す）は、基板１０上に設けられたｎ型バッファ層１１と、ｎ型バッファ層１１の領域Ｄと隣接する領域Ｅ上に設けられた光導波路構造８０とを含んで構成されている。光導波路部８ｃ〜８ｆと受光素子部６ａ〜６ｄとはバットジョイント構造を有しており、光導波コア層８１と光吸収層１３とは互いに接している。これにより、光導波コア層８１と光吸収層１３とは互いに光学的に結合されている。また、光導波コア層８１と低濃度半導体層１８とは、ｎ型バッファ層１１上において、所定の光導波方向（図１の方向Ｂ）に互いに並んでいる。一例では、低濃度半導体層１８の端面と光導波コア層８１の端面とが、バットジョイント界面において互いに接している。光導波コア層８１の下面と低濃度半導体層１８の下面とは、共通の半導体層（本変形例ではｎ型バッファ層１１）に接している。
【００６８】
図１２には、ｎ型バッファ層１１の上面１１ａを基準とする光導波コア層８１の中心高さＨ２が示されている。中心高さＨ２とは、光導波コア層８１の厚さ方向における、上面及び下面から等距離の架空平面と上面１１ａとの距離である。一例では、中心高さＨ１と中心高さＨ２とは互いに等しい。すなわち、光導波コア層８１の厚さ方向の中心と、光吸収層１３の厚さ方向の中心とが互いに揃っている。
【００６９】
以上の構成を備える本変形例の光導波路型受光素子２Ｂによって得られる効果について説明する。光導波路型受光素子２Ｂでは、上記実施形態と同様に、光導波方向における光吸収層１３の長さＬ３が１２μｍ以上とされている。これにより、低い温度環境下においても受光素子部６ａ〜６ｄの十分な受光感度を得ることができる。
【００７０】
また、本変形例の光導波路型受光素子２Ｂでは、ｎ型バッファ層１１と光吸収層１３との間に、低い不純物濃度のｎ型もしくはｉ型の低濃度半導体層１８が設けられている。この場合、逆バイアス印加時の空乏化領域が光吸収層１３から低濃度半導体層１８まで広がるので、光吸収層１３を薄くして少数キャリア（ホール）の走行時間を短くした場合であっても、空乏化領域の薄層化を抑制することができる。従って、静電容量の増大を抑制（或いは、低減若しくは維持）してＣＲ時定数を小さく抑えることができる。故に、受光素子部６ａ〜６ｄのＣＲ時定数とキャリア走行時間とのトレードオフを解決して、周波数応答特性をより高めることができる。
【００７１】
また、本変形例では、低濃度半導体層１８が、ｎ型バッファ層１１上において光導波コア層８１と並んで設けられている。ｎ型バッファ層１１上に光吸収層１３と光導波コア層８１とが単に並んでいる場合、周波数応答特性を高めるために光吸収層１３を光導波コア層８１よりも薄くすると、ｎ型バッファ層１１上に厚さの異なる光導波コア層８１と光吸収層１３とが並ぶこととなる。従って、ｎ型バッファ層１１の上面１１ａを基準とする光吸収層１３の中心高さＨ１と光導波コア層８１の中心高さＨ２とが互いに異なってしまい、光吸収層１３と光導波コア層８１との光結合効率が低下し、受光感度が劣化してしまう。これに対し、本変形例によれば、ｎ型バッファ層１１と光吸収層１３との間に低濃度半導体層１８が設けられているので、光吸収層１３を薄くした場合であっても光吸収層１３の中心高さＨ１を光導波コア層８１の中心高さＨ２に近づけることができる。故に、光吸収層１３と光導波コア層８１との光結合効率の低下を抑制して、受光感度の劣化を抑制（或いは受光感度を向上）することができる。
【００７２】
本変形例のように、ｎ型バッファ層１１の上面１１ａを基準とする光吸収層１３の中心高さＨ１と光導波コア層８１の中心高さＨ２とは互いに等しくてもよい。これにより、光吸収層１３と光導波コア層８１との光結合効率の低下をより効果的に抑制することができる。
【００７３】
また、本変形例のように、光吸収層１３を挟んだ上下の層構造が非対称であってもよい。光吸収層１３の上側に位置するｐ型クラッド層１４を構成するｐ型ＩｎＰにおいては、材料物性上、光吸収層１３の下側に位置するｎ型バッファ層１１及び低濃度半導体層１８をそれぞれ構成するｎ型ＩｎＰ及びｐ型ＩｎＧａＡｓＰと比較して、自由キャリア吸収による損失が大きい。本変形例のように、低濃度半導体層１８によってｎ型バッファ層１１と光吸収層１３とのヘテロ界面での屈折率差を緩和して、ｐ型クラッド層１４と光吸収層１３とのヘテロ界面での屈折率差を比較的大きくすることにより、光吸収層１３中における光の吸収導波の際にｐ型クラッド層１４への光の滲み出しを低減することができる。これにより、光損失を低減し、受光感度の向上に寄与できる。
【００７４】
また、本変形例のように、低濃度半導体層１８の不純物濃度は１×１０１６ｃｍ−３以下であってもよい。低濃度半導体層１８が例えばこのような不純物濃度を有することによって、逆バイアス印加時の空乏化領域を低濃度半導体層１８にまでより効果的に広げることができる。
【００７５】
また、本変形例のように、低濃度半導体層１８のバンドギャップは、光吸収層１３のバンドギャップよりも大きく、ｎ型バッファ層１１のバンドギャップよりも小さくてもよい。低濃度半導体層１８が例えばこのようなバンドギャップを有することによって、逆バイアス印加時の空乏化領域を低濃度半導体層１８にまでより効果的に広げることができる。
【００７６】
また、本変形例のように、受光素子部６ａ〜６ｄと光導波路部８ａ〜８ｆとに共通の半導体層であるｎ型バッファ層１１と、低濃度半導体層１８とは互いに異なる組成を有してもよい。これにより、受光素子部６ａ〜６ｄの再成長の際にｎ型バッファ層１１と低濃度半導体層１８とのエッチング選択性を高め、ｎ型バッファ層１１をエッチング停止層として有効に機能させることができる。従って、受光素子部６ａ〜６ｄにおけるｎ型バッファ層１１の上面１１ａの高さを精度良く形成し、光導波路部８ａ〜８ｆにおけるｎ型バッファ層１１の上面１１ａの高さと揃えることができる。故に、光吸収層１３の中心高さＨ１と光導波コア層８１の中心高さＨ２とをより精度良く一致させることができる。
【００７７】
（第２変形例）
図１３は、上記実施形態の第２変形例に係る光導波路型受光素子２Ｃの構成を示す断面図であって、図１に示されたIV−IV線に相当する断面を示している。本変形例と上記実施形態との相違点は、低濃度半導体層１８が追加されている点である。すなわち、第１変形例では低濃度半導体層１８がｎ型バッファ層１１に接している例を説明したが、本変形例では、低濃度半導体層１８とｎ型バッファ層１１との間にバッファ層１２が設けられている。なお、この点を除く光導波路型受光素子２Ｃの構成は、上記実施形態に係る光導波路型受光素子２Ａの構成と同様である。
【００７８】
本変形例では、逆バイアス印加時の空乏化領域が光吸収層１３から低濃度半導体層１８を超えてバッファ層１２まで広がるので、静電容量の増大をより効果的に抑制することができ、光吸収層１３をより薄くして少数キャリア（ホール）の走行時間を更に短くすることができる。従って、本変形例によれば、周波数応答特性を更に高めることができる。また、本変形例では、上記実施形態と同様に、バッファ層１２が、光導波路構造におけるｎ型バッファ層１１と光導波コア層８１との間に延びている。従って、光導波路部８ｃ〜８ｆの伝搬損失が改善され、光導波路型受光素子２Ｃの受光感度が更に向上する。
【００７９】
以上、本発明を実施例に基づいて具体的に説明したが、本発明は、上記実施例に限定されるものではなく、その要旨を逸脱しない範囲において変更可能である。例えば、上記実施形態の光導波コア層８１の組成は、ＩｎＧａＡｓＰ系に限定されるものではなく、例えば、ＡｌＧａＩｎＡｓ系でも良い。また、上記実施形態では、共通の基板１０上に光導波路部８ａ〜８ｆ及び受光素子部６ａ〜６ｄが集積された構成を例示したが、基板１０上に、他のＩｎＰ系電子デバイス（例えば、ヘテロ接合バイポーラトランジスタ）、キャパシタ及び抵抗を含む光電変換回路が更に集積されてもよい。また、上記実施形態では、基板１０上にバッファ層１１が設けられているが、基板がｎ型の半導体基板である場合には、バッファ層１１は省略されてもよい。その場合、ｎ型の半導体基板が第１半導体層となり、上記の説明におけるバッファ層１１と他の半導体層との関係は、全てｎ型の半導体基板と他の半導体層との関係に読み替えられる。
【符号の説明】
【００８０】
１Ａ…受光デバイス、２Ａ，２Ｂ，２Ｃ…光導波路型受光素子、２ａ，２ｂ…端縁、３Ａ，３Ｂ…信号増幅部、４ａ，４ｂ…入力ポート、５…光分岐部、６ａ〜６ｄ…受光素子部、７ａ〜７ｄ…容量素子部、８ａ〜８ｈ…光導波路部、８ｉ…位相シフト部、１０…基板、１１…ｎ型バッファ層、１１ａ…上面、１２…バッファ層、１３…光吸収層、１４…ｐ型クラッド層、１５…ｐ型コンタクト層、１６，１７…絶縁膜、１８…低濃度半導体層、１９Ａ，１９Ｂ…導波路型フォトダイオード構造、２０ａ〜２０ｍ…ボンディングワイヤ、２１ａ〜２１ｄ…信号出力用電極パッド、２２ａ〜２２ｄ…バイアス電圧側電極パッド、２３ａ〜２３ｄ…基準電位側電極パッド、３１…ｐ型オーミック電極、３２…配線、４１…ｎ型オーミック電極、４２…バイアス配線（下部金属層）、４３…上部金属層、４５…絶縁膜、５０…裏面金属膜、５１，５２…ＭＭＩカプラ、６１ａ〜６１ｄ…信号入力用電極パッド、６２ａ〜６２ｆ…基準電位用電極パッド、７１…埋込領域、８０…光導波路構造、８１…光導波コア層、８２…クラッド層、Ａ，Ｂ…方向、Ｄ，Ｅ…領域、Ｌａ…光信号、Ｌｂ…局部発振光、Ｌｃ１〜Ｌｃ４…信号成分。
【図１】
2019197794.tif 000004
【図２】
2019197794.tif 000005
【図３】
2019197794.tif 000006
【図４】
2019197794.tif 000007
【図５】
2019197794.tif 000008
【図６】
2019197794.tif 000009
【図７】
2019197794.tif 000010
【図８】
2019197794.tif 000011
【図９】
2019197794.tif 000012
【図１０】
2019197794.tif 000013
【図１１】
2019197794.tif 000014
【図１２】
2019197794.tif 000015
【図１３】
2019197794.tif 000016